On connatt la possibilité d'obtenir deintéres- sants effets esthétiques sur des tissus à deux ou plusieurs composants par impression au moyen d'agents chimiques appropriés capables de dégrader localement l'une des fibres de manière àl faciliter son élimination ultérieure, au moment du lavage I1 s'agit de l'impression dite par "dévorage" connue dans le cas de fibres à base de cellulose (impression par des putes à base d'agents carbonisants, comme par exemple le chlorure et le sulfate d'aluminium), d'esters de la cellulose comme l'acétate (impression par des putes à base de peroxyde de benzoyle) et de fibres protéiques (impression par des putes à base dgaloalis), On a maintenant trouvé qu'il est possible deobtenir un effet "dévoré en détruisant localement les fibres du type polyamide (Nylon), Si celles-ci sont associées avec des fibres résistant au traitement requis pour la dégradation ou le dévorage. I1 est ainsi possible pour la première fois d'obtenir un effet dévoré sur des tissus entièrement synthétiques (par exemple des tissus obtenus en combinant avantageusement des fibres de polyamide avec des fibres de polyester)0 L'obtention de la destruction locale des fibres de polyamide est basée sur l'application de pâtes contenant des quantités importantes de bisulfate de sodium, ou d'autres sulfates acides, et sur un traitement ultérieur à une température voisine de 2000C.Dans ces conditions, les fibres de polyester ne sont absolument pas altérées et permettent d'obtenir des effets particulièrement intéressants en ce qui concerne les articles préparés sur les métiers normaux à navette ainsi que les articles tricotés, D'autres caractéristiques et avantages de l'invention seront mieux compris à la lecture de la description qui va suivre de plusieurs exemples de réalisatio, Exemple 1 Un tissu à maille rectiligne deun poids de 110 g/m2, préparé avec deux chaises, constituées respectivement par du fil de polyamide connu sous la dénomination commerciale nNylon Rhodiatoce" (titre de 44 dtex avec 13 filaments) et par du fil de polyester connu sous la dénomination commerciale "Terital Rhodiatoce" (titre de 44 dtex avec 22 filaments) est imprimé au moyen d'une pâte comprenant 40 ffi de bisulfate de sodiums 50 ffi dgun agent épaississant (par exemple le produit c-onnu sous la dénomination commerciale Indalca PAD Cesalpinia à 8 *) et 10 * d'un agent d'imbibition0 Après séchage le tissu est traité pendant 2 minutes à 2000C et est ensuite rincé à fond, Des traitements subséquents de blanchiment oxydant et réducteur permettent d'obtenir l'élimination complète de la légère coloration jaunâtre dans les zones dans lesquelles a été éliminée la fibre de polyamide. L'effet plastique résultant est très marqué et peut être encore augmenté par la teinture de la fibre de polyamide uniquement au moyen de colorants de type acide ou des deux fibres par des mélanges appropriés de colorants acides et de colorants plastosolubles. ExemPle 2 Un tissu obtenu au moyen dgun métier à navette, d'un poids de 70 g/m2, contenant dans la chaîne ainsi que dans la trame un fil retors à deux constituants dont l'un est connu sous la dénomination commerciale "Nylon Rhodiatoce" (44 dtex et 13 filaments) et l'autre sous la dénomination commerciale "rital Rhodiatoce" (44 dtex et 20 filaments) est soumis à l'action d'une pâte d'impression analogue à celle de l'exemple précédent mais contenant une quantité de bisulfate de sodium inférieure (350 g/kg)o Le traitement thermique est effectué à 1900C pendant trois minutes. Dans ce cas également la destruction locale de la fibre de polyamide est complète et l'effet esthétique est très intéressant après des traitements de blanchiment et éventuellement de teinture de la fibre de polyamide ou des deux fi brefs, Bien entendu, diverses modifications peuvent titre apportées par l'homme de l'art au procédé qui vient d'tre décrit uniquement à titre d'exemples non limitatifs sans sortir du cadre de l'invention. REVENDICATIONS 1. Procédé pour l'impression par dégradation de tissus contenant des fibres de type polyamide associées à des fibres d'un autre type (naturel ou synthétique) caractérisé par le fait qu'il est basé sur l'application de putes contenant des agents fortement acides en quantité suffisante pour provoquer9 par traitement thermique subsjéquent9 la destruction locale de la fibre de polyamide. 2o Procédé selon la revendication 19 caractérisé par le fait que l'agent utilisé est du bisulfate de sodium, 3. Procédé selon la revendication 19 caractérisé par le fait que les tissus sont constitués par des combinaisons appropriées de fils ou de fibres de polyamide/polyester, polyamide/laine et polyamide /soie0 40 Article textile obtenu au moyen du procédé selon les revendications 1, 2, 3.